(57)【特許請求の範囲】
【請求項１】
アーウィン系速硬セメントに用いられる凝結遅延剤であって、
クエン酸及びその塩の中から選ばれる少なくとも一種の第１成分と、ヘプトン酸及びその塩の中から選ばれる少なくとも一種の第２成分とを含む
ことを特徴とする凝結遅延剤。
【請求項２】
アーウィン系速硬セメントに用いられる凝結遅延剤であって、
クエン酸及びその塩の中から選ばれる少なくとも一種の第１成分と、コハク酸及びその塩の中から選ばれる少なくとも一種の第２成分とを含む
ことを特徴とする凝結遅延剤。
【請求項３】
アーウィン系速硬セメントに用いられる凝結遅延剤であって、
ヘプトン酸及びその塩の中から選ばれる少なくとも一種の第１成分と、酒石酸及びその塩の中から選ばれる少なくとも一種の第２成分とを含む
ことを特徴とする凝結遅延剤。
【請求項４】
第１成分と第２成分との割合が、第１成分１００重量部に対して第２成分が４０〜１５０重量部であることを特徴とする請求項１〜請求項３いずれかの凝結遅延剤。
【請求項５】
アーウィン系速硬セメント１００重量部に対して第１成分が０．０１〜３．０重量部であることを特徴とする請求項１〜請求項４いずれかの凝結遅延剤。
【発明の詳細な説明】
【０００１】
【発明の属する技術分野】
本発明は、アーウィン系速硬セメントに用いられる凝結遅延剤に関する。
【０００２】
【発明が解決しようとする課題】
従来より、速硬セメントの使用に際して、凝結遅延剤が使用されている。
この凝結遅延剤は対象とするセメントによって異なる。すなわち、セメントの硬化を遅延させる作用はセメント成分によって相違するからである。
例えば、カルシウムアルミネートと石膏とからなる急硬成分を含有する速硬セメントに対する凝結遅延剤として、オキシカルボン酸類とアルカリ炭酸塩及び珪フッ化物とを組み合わせたものが提案（特公平４−２０８６６号公報）されている。
【０００３】
しかし、この提案のオキシカルボン酸類とアルカリ炭酸塩及び珪フッ化物とからなる凝結遅延剤をアーウィン系速硬セメントに用いた場合、初期強度発現性が極端に低下する。
アーウィン系速硬セメントに対して用いられて来た凝結遅延剤としては、クエン酸が挙げられる。
【０００４】
しかし、凝結時間を稼ぐ為に、クエン酸量を増やして行くと、スランプ値が一時的に増大し、施工が厄介となる。
この為、アーウィン系速硬セメントの凝結時間を大幅に改善できていなかった。
従って、本発明が解決しようとする課題は、アーウィン系速硬セメントに用いられる有効な凝結遅延剤を提供することである。
【０００５】
【課題を解決するための手段】
前記の課題は、アーウィン系速硬セメントに用いられる凝結遅延剤であって、クエン酸及びその塩の中から選ばれる少なくとも一種の第１成分と、ヘプトン酸及びその塩の中から選ばれる少なくとも一種の第２成分とを含むことを特徴とする凝結遅延剤によって解決される。
【０００６】
又、アーウィン系速硬セメントに用いられる凝結遅延剤であって、クエン酸及びその塩の中から選ばれる少なくとも一種の第１成分と、コハク酸及びその塩の中から選ばれる少なくとも一種の第２成分とを含むことを特徴とする凝結遅延剤によって解決される。
【０００７】
又、アーウィン系速硬セメントに用いられる凝結遅延剤であって、ヘプトン酸及びその塩の中から選ばれる少なくとも一種の第１成分と、酒石酸及びその塩の中から選ばれる少なくとも一種の第２成分とを含むことを特徴とする凝結遅延剤によって解決される。
尚、第１成分と第２成分との割合は、第１成分１００重量部に対して第２成分が４０〜１５０重量部であるのが好ましい。
【０００８】
例えば、アーウィン系速硬セメントに用いられる凝結遅延剤であって、クエン酸とヘプトン酸ソーダとを含むことを特徴とする凝結遅延剤によって解決される。
特に、アーウィン系速硬セメントに用いられる凝結遅延剤であって、クエン酸とヘプトン酸ソーダとを含み、前記クエン酸１００重量部に対してヘプトン酸ソーダが７５〜１５０重量部であることを特徴とする凝結遅延剤によって解決される。
【０００９】
又、例えば、アーウィン系速硬セメントに用いられる凝結遅延剤であって、クエン酸とコハク酸とを含むことを特徴とする凝結遅延剤によって解決される。
特に、アーウィン系速硬セメントに用いられる凝結遅延剤であって、クエン酸とコハク酸とを含み、前記クエン酸１００重量部に対してコハク酸が４０〜７５重量部であることを特徴とする凝結遅延剤によって解決される。
【００１０】
又、例えば、アーウィン系速硬セメントに用いられる凝結遅延剤であって、クエン酸と酒石酸とを含むことを特徴とする凝結遅延剤によって解決される。
特に、アーウィン系速硬セメントに用いられる凝結遅延剤であって、クエン酸と酒石酸とを含み、前記クエン酸１００重量部に対して酒石酸が７５〜１５０重量部であることを特徴とする凝結遅延剤によって解決される。
【００１１】
又、例えば、アーウィン系速硬セメントに用いられる凝結遅延剤であって、ヘプトン酸ソーダと酒石酸とを含むことを特徴とする凝結遅延剤によって解決される。
特に、アーウィン系速硬セメントに用いられる凝結遅延剤であって、ヘプトン酸ソーダと酒石酸とを含み、前記ヘプトン酸ソーダ１００重量部に対して酒石酸が７５〜１５０重量部であることを特徴とする凝結遅延剤によって解決される。
【００１２】
又、上記凝結遅延剤において、アーウィン系速硬セメント１００重量部に対して第１成分が０．０１〜３．０重量部（特に、０．０５〜２．０重量部）の割合で用いられるのが好ましい。例えば、クエン酸（及び／又はその塩）とヘプトン酸（及び／又はその塩）、クエン酸（及び／又はその塩）とコハク酸（及び／又はその塩）、又はクエン酸（及び／又はその塩）と酒石酸（及び／又はその塩）とが用いられる場合にあっては、クエン酸（及び／又はその塩）が、アーウィン系速硬セメント１００重量部に対して０．０１〜３．０重量部の割合で使用されるのが好ましい。又、ヘプトン酸（及び／又はその塩）と酒石酸（及び／又はその塩）とが用いられる場合にあっては、ヘプトン酸（及び／又はその塩）が、アーウィン系速硬セメント１００重量部に対して０．０１〜３．０重量部の割合で使用されるのが好ましい。
【００１３】
すなわち、アーウィン系速硬セメントに対して、クエン酸だけでなく、クエン酸（及び／又はその塩）とヘプトン酸（及び／又はその塩）、クエン酸（及び／又はその塩）とコハク酸（及び／又はその塩）、クエン酸（及び／又はその塩）と酒石酸（及び／又はその塩）、ヘプトン酸（及び／又はその塩）と酒石酸（及び／又はその塩）のような特定の酸（及び／又はその塩）と特定の酸（及び／又はその塩）とが併用されることによって、クエン酸単独で用いた場合のようなスランプ値の一時的増大がなくなった。つまり、遅延時間を大幅に延ばす為に、その使用量を増やしても、スランプ値の一時的増大がなく、使用量が少ない場合と同程度の施工性で扱える。
【００１４】
【発明の実施の形態】
本発明の凝結遅延剤は、アーウィン系速硬セメントに用いられる凝結遅延剤であって、クエン酸及びその塩の中から選ばれる少なくとも一種の第１成分と、ヘプトン酸及びその塩の中から選ばれる少なくとも一種の第２成分とを含む。例えば、クエン酸とヘプトン酸ソーダとを含む。特に、第１成分（例えば、クエン酸）１００重量部に対して第２成分（例えば、ヘプトン酸ソーダ）が７５〜１５０重量部（より好ましくは、８５〜１２０重量部）の割合で含む。
【００１５】
或いは、アーウィン系速硬セメントに用いられる凝結遅延剤であって、クエン酸及びその塩の中から選ばれる少なくとも一種の第１成分と、コハク酸及びその塩の中から選ばれる少なくとも一種の第２成分とを含む。例えば、クエン酸とコハク酸とを含む。特に、第１成分（例えば、クエン酸）１００重量部に対して第２成分（例えば、コハク酸）が４０〜７５重量部（より好ましくは、４５〜６０重量部）の割合で含む。
【００１６】
若しくは、アーウィン系速硬セメントに用いられる凝結遅延剤であって、クエン酸及びその塩の中から選ばれる少なくとも一種の第１成分と、酒石酸及びその塩の中から選ばれる少なくとも一種の第２成分とを含む。例えば、クエン酸と酒石酸とを含む。特に、第１成分（例えば、クエン酸）１００重量部に対して第２成分（例えば、酒石酸）が７５〜１５０重量部（より好ましくは、８５〜１２０重量部）の割合で含む。
【００１７】
又は、アーウィン系速硬セメントに用いられる凝結遅延剤であって、ヘプトン酸及びその塩の中から選ばれる少なくとも一種の第１成分と、酒石酸及びその塩の中から選ばれる少なくとも一種の第２成分とを含む。例えば、ヘプトン酸ソーダと酒石酸とを含む。特に、第１成分（例えば、ヘプトン酸ソーダ）１００重量部に対して第２成分（例えば、酒石酸）が７５〜１５０重量部（より好ましくは、８５〜１２０重量部）の割合で含む。
【００１８】
本発明の凝結遅延剤の使用量は、クエン酸（及び／又はその塩）とヘプトン酸（及び／又はその塩）とを用いる場合には、アーウィン系速硬セメント１００重量部に対してクエン酸（及び／又はその塩）が０．０１〜３．０重量部（より好ましくは０．０５〜１．５重量部、特に０．１〜１．０重量部）である。
又、クエン酸（及び／又はその塩）とコハク酸（及び／又はその塩）とを用いる場合には、アーウィン系速硬セメント１００重量部に対してクエン酸（及び／又はその塩）が０．０１〜３．０重量部（より好ましくは０．０７〜２．０重量部、特に０．１３〜１．４重量部）である。
【００１９】
又、クエン酸（及び／又はその塩）と酒石酸（及び／又はその塩）とを用いる場合には、アーウィン系速硬セメント１００重量部に対してクエン酸（及び／又はその塩）が０．０１〜３．０重量部（より好ましくは０．０５〜１．５重量部、特に０．１〜１．０重量部）である。
又、ヘプトン酸（及び／又はその塩）と酒石酸（及び／又はその塩）とを用いる場合には、アーウィン系速硬セメント１００重量部に対してヘプトン酸（及び／又はその塩）が０．０１〜３．０重量部（より好ましくは０．０５〜１．５重量部、特に０．１〜１．０重量部）である。
【００２０】
本発明の凝結遅延剤の対象となるセメントはアーウィン系速硬セメントである。如何なるセメントでも良いと言う訳ではない。すなわち、アーウィン系速硬セメントに対して有効に作用するものである。
アーウィン系速硬セメントは、カルシウムサルホアルミネートを主成分とするクリンカを用いたものである。特に、カルシウムサルホアルミネートを主成分とするクリンカ、ポルトランドセメントクリンカ、ＩＩ型無水石膏を用いたものである。より具体的には、カルシウムサルホアルミネートを主成分とするクリンカ２０〜６０重量部（好ましくは、３０〜５０重量部）、ポルトランドセメントクリンカ２０〜７０重量部（好ましくは、４０〜６０重量部）、ＩＩ型無水石膏０．５〜３０重量部（好ましくは、７〜１８重量部）の割合で用いたものである。更には、ブレーン値５０００ｃｍ2 ／ｇ以上の炭酸リチウムが用いられる場合も有る。この配合量は、前記の配合量の時に、炭酸リチウムが０．１〜３．０重量部（好ましくは、０．５〜１．５重量部）である。そして、これらの組成物において、上記ＩＩ型無水石膏の一部は、クリンカの粉砕時に混合して微粉化し、残部はブレーン値３０００ｃｍ2 ／ｇ以下の粗粉状態で後添加し、かつ、セメントの化学成分のＳＯ3 ／Ａｌ2 Ｏ3 をモル比で１．０〜１．４としたものである。
【００２１】
尚、本発明で用いるアーウィン系速硬セメントの詳細については、特公平５−２７５８３号公報に記載されている。
【００２２】
【実施例１】
カルシウムサルホアルミネートを主成分とするクリンカ３８．５重量部、ポルトランドセメントクリンカ４８．１重量部、ＩＩ型無水石膏９．６重量部を混合粉砕（ブレーン値４，８００ｃｍ2 ／ｇ）し、次いでブレーン値２５００ｃｍ2 ／ｇのＩＩ型無水石膏２．８重量部、及び炭酸リチウム１．０重量部を添加したＳＯ3 ／Ａｌ2 Ｏ3 が１．１６（モル比）のアーウィン系速硬セメントを用意した。
【００２３】
又、埼玉県秩父郡皆野町産の砕砂（粗粒率２．８２）を用意した。
又、減水剤としてナフタレンスルホン酸系減水剤（花王社製のマイティ１５０）を用意した。
更に、クエン酸とヘプトン酸ソーダを用意した。
そして、上記アーウィン系速硬セメント：砕砂：水道水＝１：２：０．４（重量比）で、減水剤をセメントの２ｗｔ％とし、これにクエン酸とヘプトン酸ソーダとの混合物からなる凝結遅延剤を所定量配合し、３分間の混練を行った後、このモルタルのスランプ値の経時変化を調べたので、その結果を図１，図２，図３に示す。
【００２４】
【実施例２】
カルシウムサルホアルミネートを主成分とするクリンカ３８．５重量部、ポルトランドセメントクリンカ４８．１重量部、ＩＩ型無水石膏９．６重量部を混合粉砕（ブレーン値４，８００ｃｍ2 ／ｇ）し、次いでブレーン値２５００ｃｍ2 ／ｇのＩＩ型無水石膏２．８重量部、及び炭酸リチウム１．０重量部を添加したＳＯ3 ／Ａｌ2 Ｏ3 が１．１６（モル比）のアーウィン系速硬セメントを用意した。
【００２５】
又、埼玉県秩父郡皆野町産の砕砂（粗粒率２．８２）を用意した。
又、減水剤としてナフタレンスルホン酸系減水剤（花王社製のマイティ１５０）を用意した。
更に、クエン酸とコハク酸を用意した。
そして、上記アーウィン系速硬セメント：砕砂：水道水＝１：２：０．４（重量比）で、減水剤をセメントの２ｗｔ％とし、これにクエン酸とコハク酸との混合物からなる凝結遅延剤を所定量配合し、３分間の混練を行った後、このモルタルのスランプ値の経時変化を調べたので、その結果を図４，図５，図６に示す。
【００２６】
【実施例３】
カルシウムサルホアルミネートを主成分とするクリンカ３８．５重量部、ポルトランドセメントクリンカ４８．１重量部、ＩＩ型無水石膏９．６重量部を混合粉砕（ブレーン値４，８００ｃｍ2 ／ｇ）し、次いでブレーン値２５００ｃｍ2 ／ｇのＩＩ型無水石膏２．８重量部、及び炭酸リチウム１．０重量部を添加したＳＯ3 ／Ａｌ2 Ｏ3 が１．１６（モル比）のアーウィン系速硬セメントを用意した。
【００２７】
又、埼玉県秩父郡皆野町産の砕砂（粗粒率２．８２）を用意した。
又、減水剤としてナフタレンスルホン酸系減水剤（花王社製のマイティ１５０）を用意した。
更に、クエン酸と酒石酸を用意した。
そして、上記アーウィン系速硬セメント：砕砂：水道水＝１：２：０．４（重量比）で、減水剤をセメントの２ｗｔ％とし、これにクエン酸と酒石酸との混合物からなる凝結遅延剤を所定量配合し、３分間の混練を行った後、このモルタルのスランプ値の経時変化を調べたので、その結果を図７，図８，図９に示す。
【００２８】
【実施例４】
カルシウムサルホアルミネートを主成分とするクリンカ３８．５重量部、ポルトランドセメントクリンカ４８．１重量部、ＩＩ型無水石膏９．６重量部を混合粉砕（ブレーン値４，８００ｃｍ2 ／ｇ）し、次いでブレーン値２５００ｃｍ2 ／ｇのＩＩ型無水石膏２．８重量部、及び炭酸リチウム１．０重量部を添加したＳＯ3 ／Ａｌ2 Ｏ3 が１．１６（モル比）のアーウィン系速硬セメントを用意した。
【００２９】
又、埼玉県秩父郡皆野町産の砕砂（粗粒率２．８２）を用意した。
又、減水剤としてナフタレンスルホン酸系減水剤（花王社製のマイティ１５０）を用意した。
更に、ヘプトン酸ソーダと酒石酸を用意した。
そして、上記アーウィン系速硬セメント：砕砂：水道水＝１：２：０．４（重量比）で、減水剤をセメントの２ｗｔ％とし、これにヘプトン酸ソーダと酒石酸との混合物からなる凝結遅延剤を所定量配合し、３分間の混練を行った後、このモルタルのスランプ値の経時変化を調べたので、その結果を図１０，図１１，図１２に示す。
【００３０】
【比較例１】
カルシウムサルホアルミネートを主成分とするクリンカ３８．５重量部、ポルトランドセメントクリンカ４８．１重量部、ＩＩ型無水石膏９．６重量部を混合粉砕（ブレーン値４，８００ｃｍ2 ／ｇ）し、次いでブレーン値２５００ｃｍ2 ／ｇのＩＩ型無水石膏２．８重量部、及び炭酸リチウム１．０重量部を添加したＳＯ3 ／Ａｌ2 Ｏ3 が１．１６（モル比）のアーウィン系速硬セメントを用意した。
【００３１】
又、埼玉県秩父郡皆野町産の砕砂（粗粒率２．８２）を用意した。
又、減水剤としてナフタレンスルホン酸系減水剤（花王社製のマイティ１５０）を用意した。
更に、クエン酸を用意した。
そして、上記アーウィン系速硬セメント：砕砂：水道水＝１：２：０．４（重量比）で、減水剤をセメントの２ｗｔ％とし、これにクエン酸からなる凝結遅延剤を配合し、３分間の混練を行った後、このモルタルのスランプ値の経時変化を調べたので、その結果を図１３，図１４に示す。
【００３２】
【比較例２】
カルシウムサルホアルミネートを主成分とするクリンカ３８．５重量部、ポルトランドセメントクリンカ４８．１重量部、ＩＩ型無水石膏９．６重量部を混合粉砕（ブレーン値４，８００ｃｍ2 ／ｇ）し、次いでブレーン値２５００ｃｍ2 ／ｇのＩＩ型無水石膏２．８重量部、及び炭酸リチウム１．０重量部を添加したＳＯ3 ／Ａｌ2 Ｏ3 が１．１６（モル比）のアーウィン系速硬セメントを用意した。
【００３３】
又、埼玉県秩父郡皆野町産の砕砂（粗粒率２．８２）を用意した。
又、減水剤としてナフタレンスルホン酸系減水剤（花王社製のマイティ１５０）を用意した。
更に、酒石酸とグルコン酸ソーダとを用意した。
そして、上記アーウィン系速硬セメント：砕砂：水道水＝１：２：０．４（重量比）で、減水剤をセメントの２ｗｔ％とし、これに酒石酸とグルコン酸ソーダとの混合物からなる凝結遅延剤を所定量配合し、３分間の混練を行った後、このモルタルのスランプ値の経時変化を調べたので、その結果を図１５に示す。
【００３４】
【比較例３】
カルシウムサルホアルミネートを主成分とするクリンカ３８．５重量部、ポルトランドセメントクリンカ４８．１重量部、ＩＩ型無水石膏９．６重量部を混合粉砕（ブレーン値４，８００ｃｍ2 ／ｇ）し、次いでブレーン値２５００ｃｍ2 ／ｇのＩＩ型無水石膏２．８重量部、及び炭酸リチウム１．０重量部を添加したＳＯ3 ／Ａｌ2 Ｏ3 が１．１６（モル比）のアーウィン系速硬セメントを用意した。
【００３５】
又、埼玉県秩父郡皆野町産の砕砂（粗粒率２．８２）を用意した。
又、減水剤としてナフタレンスルホン酸系減水剤（花王社製のマイティ１５０）を用意した。
更に、クエン酸とグルコン酸ソーダとを用意した。
そして、上記アーウィン系速硬セメント：砕砂：水道水＝１：２：０．４（重量比）で、減水剤をセメントの２ｗｔ％とし、これにクエン酸とグルコン酸ソーダとの混合物からなる凝結遅延剤を所定量配合し、３分間の混練を行った後、このモルタルのスランプ値の経時変化を調べたので、その結果を図１６に示す。
【００３６】
【比較例４】
カルシウムサルホアルミネートを主成分とするクリンカ３８．５重量部、ポルトランドセメントクリンカ４８．１重量部、ＩＩ型無水石膏９．６重量部を混合粉砕（ブレーン値４，８００ｃｍ2 ／ｇ）し、次いでブレーン値２５００ｃｍ2 ／ｇのＩＩ型無水石膏２．８重量部、及び炭酸リチウム１．０重量部を添加したＳＯ3 ／Ａｌ2 Ｏ3 が１．１６（モル比）のアーウィン系速硬セメントを用意した。
【００３７】
又、埼玉県秩父郡皆野町産の砕砂（粗粒率２．８２）を用意した。
又、減水剤としてナフタレンスルホン酸系減水剤（花王社製のマイティ１５０）を用意した。
更に、グルコン酸ソーダとヘプトン酸ソーダとを用意した。
そして、上記アーウィン系速硬セメント：砕砂：水道水＝１：２：０．４（重量比）で、減水剤をセメントの２ｗｔ％とし、これにグルコン酸ソーダとヘプトン酸ソーダとの混合物からなる凝結遅延剤を所定量配合し、３分間の混練を行った後、このモルタルのスランプ値の経時変化を調べたので、その結果を図１７に示す。
【００３８】
【比較例５】
実施例１において、クエン酸とヘプトン酸ソーダとの代わりに、コハク酸とヘプトン酸ソーダとの等量混合物をセメントに対して０．４％用いて同様に行った。
この場合の可使時間は２０分であった。
【００３９】
【比較例６】
実施例１において、クエン酸とヘプトン酸ソーダとの代わりに、クエン酸とリンゴ酸との等量混合物をセメントに対して０．５％用いて同様に行った。
この場合の可使時間は４０分であった。
【００４０】
【比較例７】
実施例１において、クエン酸とヘプトン酸ソーダとの代わりに、クエン酸とクエン酸ソーダとの等量混合物をセメントに対して０．４％用いて同様に行った。
この場合の可使時間は２０分であった。
【００４１】
【評価】
図１３，図１４から判る通り、クエン酸のみからなる凝結遅延剤を用いた場合には、凝結遅延剤の使用量が増えるにつれて、凝結の途中においてスランプ値が増大している。使用量が少ない０．４％（セメントに対する量）の場合には、時間の経過につれてスランプ値が単調減少しているのに対して、使用量が０．７％以上になると、凝結をより先に延ばすことが出来ているものの、時間の経過につれ、一度、スランプ値（流動性）が増大している。すなわち、凝結が複雑な現象を呈している。かつ、初期におけるスランプ値の変動割合が大きい。この為、クエン酸を添加して大幅な凝結遅延を図ろうとしても、凝結現象が複雑な為、その取扱いが厄介であり、例えば傾斜地に施工した場合には、流動性が途中で増す為、崩れたりし、施工し難い。
【００４２】
これに対して、本発明になるものでは、図１〜図３、図４〜図６、図７〜図９、或いは図１０〜図１２から判る通り、スランプ値はいずれも単調減少を示すものである。特に、使用量が１．３％（セメントに対する量）のように多くなっても、スランプ値は単調減少したものである。かつ、初期におけるスランプ値の変動割合が小さい。この為、凝結作用が複雑なものでなく、その取扱いが簡単であり、施工し易い。
【００４３】
尚、クエン酸と酒石酸とを併用した場合、或いはヘプトン酸ソーダと酒石酸とを併用した場合は、酒石酸単独の場合よりも可使時間が短いものの、クエン酸単独の場合と同等な可使時間が得られており、そしてブリージングの問題が解消されていた。
そして、酸が併用されるにしても、本発明が規定する組み合わせ以外の場合には、比較例２〜比較例７や図１５〜図１７から判る通り、本発明が奏する特長を奏することが出来ない。又、酒石酸とグルコン酸ソーダとを併用した場合には、ブリージングの問題が解消されず、空気量が増える傾向にあった。
【００４４】
又、本発明が規定する組み合わせになる凝結遅延剤が用いられたモルタルの圧縮強さを調べた処、クエン酸が用いられた場合に比べて、高強度なものであった。すなわち、各実施例におけるアーウィン系速硬セメント、砕砂、減水剤、水道水、及び凝結遅延剤（添加量は、クエン酸単独で用いた場合の可使時間（８０分）と同一になる量である。）を用いた場合のモルタルの圧縮強さ（２０℃）を調べた処、その結果が下記の表−１に示される通りであり、クエン酸が用いられた場合に比べて各材齢とも同等以上の強度発現性を示している。
【００４５】
0003966389.tif 000002
【００４６】
【効果】
施工が簡単なアーウィン系速硬セメントに対する凝結遅延剤である。
【図面の簡単な説明】
【図１】モルタルスランプ値のグラフ
【図２】モルタルスランプ値のグラフ
【図３】モルタルスランプ値のグラフ
【図４】モルタルスランプ値のグラフ
【図５】モルタルスランプ値のグラフ
【図６】モルタルスランプ値のグラフ
【図７】モルタルスランプ値のグラフ
【図８】モルタルスランプ値のグラフ
【図９】モルタルスランプ値のグラフ
【図１０】モルタルスランプ値のグラフ
【図１１】モルタルスランプ値のグラフ
【図１２】モルタルスランプ値のグラフ
【図１３】モルタルスランプ値のグラフ
【図１４】モルタルスランプ値のグラフ
【図１５】モルタルスランプ値のグラフ
【図１６】モルタルスランプ値のグラフ
【図１７】モルタルスランプ値のグラフ
【図１】
0003966389.tif 000003
【図２】
0003966389.tif 000004
【図３】
0003966389.tif 000005
【図４】
0003966389.tif 000006
【図５】
0003966389.tif 000007
【図６】
0003966389.tif 000008
【図７】
0003966389.tif 000009
【図８】
0003966389.tif 000010
【図９】
0003966389.tif 000011
【図１０】
0003966389.tif 000012
【図１１】
0003966389.tif 000013
【図１２】
0003966389.tif 000014
【図１３】
0003966389.tif 000015
【図１４】
0003966389.tif 000016
【図１５】
0003966389.tif 000017
【図１６】
0003966389.tif 000018
【図１７】
0003966389.tif 000019